(57)【要約】  【課題】長寿命で、かつ、黒スジやトナーフィルミングが発生し難い画像形成装置を提供する。  【解決手段】本発明の画像形成装置１０は感光層１２を有しており、該感光層１２には、下記一般式（１）で表される繰り返し単位を有する結着樹脂が用いられている。このような結着樹脂を用いることで感光層１２の強度が高くなっているので、第一のクリーニング手段６で感光層１２の表面を擦って紙粉を除去する場合であっても、感光層１２の磨耗し難く、感光体７の寿命が従来に比べて長い。【化４０】2006065155.tif 000043【選択図】図１
2006065155.tif 000002
【特許請求の範囲】
【請求項１】
感光体上に、帯電手段と、露光手段と、現像手段と、転写手段と、第一のクリーニング手段が配置された画像形成装置であって、
前記感光体は、導電性支持体上に、少なくとも電荷発生剤、電荷輸送剤及び結着樹脂を含有する感光層を備え、
前記結着樹脂は、化学構造中に下記一般式（１）で示される繰り返し単位を含有し、
前記第一のクリーニング手段は、前記感光層表面に当接し、前記感光体の表面が前記第一のクリーニング手段で擦られるように構成された画像形成装置。
【化１】
2006065155.tif 000038
（上記一般式（１）中、各Ｒ1〜Ｒ4は、それぞれハロゲン原子と、炭素数１以上１２以下の未置換アルキル基と、炭素数１以上１２以下のアルキル基に置換基が結合した置換アルキル基と、シクロヘキシル基と、炭素数６以上１２以下の未置換アリール基と、炭素数６以上１２以下のアリール基に置換基が結合した置換アリール基とからなる群より選択されるいずれか１種類の置換基を表し、Ｘは単結合と、−Ｏ−と、−ＣＯ−と、−Ｓ−と、−ＳＯ−と、−ＳＯ2−からなる群より選択されるいずれか１種類の結合を表し、ａ、ｂ、ｃ及びｄは０以上４以下の整数である。）
【請求項２】
前記第一のクリーニング手段は、板厚が０．１ｍｍ以上１．０ｍｍ以下の範囲である弾性ブレードで構成されたことを特徴とする請求項１記載の画像形成装置。
【請求項３】
前記弾性ブレードの材質の主成分がウレタンゴムであることを特徴とする請求項２記載の画像形成装置。
【請求項４】
前記帯電手段は側面が前記感光層に接触する帯電ローラを有し、前記帯電ローラの側面が前記感光層の表面に接触し、前記感光層が帯電するようにされた請求項１乃至請求項３のいずれか１項記載の画像形成装置であって、
前記感光層とは異なる位置で、前記帯電ローラの側面に接触するよう配置された第二のクリーニング手段を有し、
前記第二のクリーニング手段は、前記帯電ローラの側面に当接し、前記帯電ローラの側面が前記第二のクリーニング手段で擦られるように構成された画像形成装置。
【請求項５】
前記一般式（１）で表される繰り返し単位の結着樹脂全体に対する含有量が２０ｍｏｌ％以上７０ｍｏｌ％以下の範囲であることを特徴とする請求項１乃至請求項４のいずれか１項記載の画像形成装置。
【請求項６】
前記結着樹脂は、化学構造中に下記式（２ｆ）で示される繰り返し単位と、下記式（２ｇ）で示される繰り返し単位のいずれか一方又は両方を含有する請求項１乃至請求項５のいずれか１項記載の画像形成装置。
【化２】
2006065155.tif 000039
【化３】
2006065155.tif 000040
【請求項７】
前記結着樹脂は、化学構造中に、下記式（Ａ）で示される共重合単位と、下記式（Ｂ）で示される共重合単位のいずれか一方又は両方を有し、
前記共重合単位と、前記一般式（１）で示される繰り返し単位は共重合された請求項１乃至請求項６のいずれか１項記載の画像形成装置。
【化４】
2006065155.tif 000041
【化５】
2006065155.tif 000042
【発明の詳細な説明】
【技術分野】
【０００１】
本発明は、静電式複写機、ファクシミリ、レーザービームプリンタ等の電子写真方式の画像形成装置に関する。より詳細には、感光体として耐摩耗性が良好で、転写用紙から発生する紙粉を除去する弾性ブレ−ドを備えた画像形成装置に関する。
【背景技術】
【０００２】
通常、画像形成装置においては、感光体表面を一様に帯電し、画像露光することにより静電潜像を形成した後、微粒子状の粉体であるトナーで静電潜像を現像し、現像されたトナーを転写用紙に転写し、熱定着するシステムが一般的に採用されている。
【０００３】
しかしながら、転写プロセスにおける転写用紙の紙粉が感光体表面上に残存し、この残存する紙粉を除去しないと繰り返しプロセスにおいて汚れが堆積し、トナーフィルミングや黒スジといわれる画像不良が発生し、高品位な画像は得られない。そのため、残存する紙粉のクリーニングが必要となる。
【０００４】
また、一方で最近は転写プロセスにおけるトナーの感光体から転写用紙への転写効率は１００％に近い程度になってきているものの、連続印刷や耐久性の面でまだ充分ではなく、転写プロセス後も感光体上にトナ−が残留する。このため、残留トナーを除去するクリーニング手段が必要に応じて採られている。
【０００５】
通常、紙粉のクリーニング手段としては、ファーブラシ、磁気ブラシ、弾性ブレード等を用いたものが代表的であるが、クリーニング精度、装置構成の合理化等の点から、トナー及び紙粉の両者を一緒に除去する目的で一つのブレード状樹脂板を兼用して直接感光体に当接するようにしたクリーニング手段が採られているのが一般的である。
【０００６】
一方、上記の画像形成装置においては、当該装置に用いられる光源の波長領域に感度を有する種々の感光体が使用されている。最近は、有機感光体が無機感光体に比べて製造が容易であるとともに、電荷輸送剤、電荷発生剤、結着樹脂等の感光体材料の選択肢が多様で、機能設計の自由度が高いことから、近年、広範な研究が進められている。
【０００７】
有機感光体には、電荷発生剤を含有する電荷発生層と電荷輸送剤を含有する電荷輸送層との積層構造からなるいわゆる積層型感光体と、電荷発生剤と電荷輸送剤とを単一の感光層中に分散させたいわゆる単層型感光体とがある。積層型感光体は導電性支持体上に電荷発生層、電荷輸送層を順に積層させて負帯電型で、単層型感光体は正帯電型で使用されるのが一般的であり、広い市場規模を占めているのは積層型感光体である。
【０００８】
いずれの感光体においても、前記クリーニングブレードと感光体表面との摩擦による耐刷性（感光体寿命）、紙粉を除去するクリ−ニング性の両機能をバランスよく満足させ、高品位な画像が得られる結着材料が望まれている。
【特許文献１】特開平５−３４１６９６号公報
【特許文献２】特開２００２−１６９３０９号公報
【発明の開示】
【発明が解決しようとする課題】
【０００９】
上記のように、弾性ブレードによるクリーニング手段は、感光体表面にブレードが接することにより、感光体表面の残存紙粉を除去する。ブレードクリーニングは、前述のようにクリーニング精度、装置構成の合理化等の長所があるが、弾性ブレードが一定の圧力（線圧）で直接感光体表面に接した状態で摺擦されるため、感光体への機械的負荷が大きく、有機感光体を使用した場合には感光層の摩耗量が大きくなり、複写枚数の増加とともに早期に帯電能や感度が悪化し、いわゆる「長寿命」な画像形成装置が得られない。
【００１０】
そこで、感光層の摩耗量を減少させるために、例えばブレードの線圧を小さくすると、残存トナーが弾性ブレードと感光体表面の間の微小な隙間を押圧された状態で潜り抜け、感光体表面に、トナーが潰れた状態で強固に融着し、いわゆる「黒スジ」または「トナーフィルミング」という現象が発生して、当該トナー融着部分の感光体表面電位が大きく低下したり、また光が遮断されるため光減衰が起こらず、画像不具合の原因となることが知られている。
【００１１】
一方、前記の黒スジやトナーフィルミングの大きな発生原因として、転写用紙から生じる紙粉が挙げられる。転写用紙が給紙ローラ、搬送ローラ、レジストローラ等の各種搬送ローラを通過する際、前記ローラとの摩擦等により紙粉が生じてしまう。また、この紙粉が原因で感光体表面上にキズが生じてしまう場合もある。
【００１２】
本発明者らの推測によると、耐摩耗性が悪く、感光層の削れ易い有機感光体を使用した場合、黒スジやトナーフィルミングが発生する確率は低くなる。すなわち、感光層表面の紙粉が、強固に付着または融着する前に、感光層と一緒に削り取られてしまうからである。
【００１３】
例えば、クリーニングブレードの板厚が２ｍｍ以上の第一のクリーニング手段を有していれば、感光体への単位面積あたりの線圧が大きくなり、クリーニング性は大となる。しかし、感光層の耐摩耗性が悪いと、前述のように、帯電能や感度の悪化が早くなり実使用に耐えない。反対に、長寿命な画像形成装置を得るために、感光層の耐摩耗性が良好な有機感光体を使用すると、帯電能や感度の悪化は起こり難いが、前記紙粉による黒スジやトナーフィルミングが発生する確率は高くなる。例えば、感光体の表面層にフッ素系の結着樹脂を用いた場合は、摩擦係数が小となり、逆にクリーニング性が低下する。
【００１４】
本発明は、上述の問題に鑑みなされたもので、感光体として耐摩耗性が良好な電子写真感光体、弾性ブレードを有するクリーニング手段を備え、黒スジやトナーフィルミングの発生が無く、且つ、長寿命な画像形成装置を提供することを目的とする。
【課題を解決するための手段】
【００１５】
本発明者らは、感光体周囲に、帯電、露光、現像、転写、第一のクリーニングの各手段を順次有した画像形成装置において、前記感光体が、導電性支持体上に、少なくとも電荷発生剤、電荷輸送剤及び結着樹脂を含有する感光層を備え、前記結着樹脂が後述する一般式（１）からなる繰り返し単位を有する化合物を含有し、且つ、第一のクリーニング手段が、感光体表面に付着した紙粉を取除く弾性ブレードを有することを特徴とする画像形成装置が、使用される感光体の耐摩耗性が良好で、且つ、黒スジやトナーフィルミングの発生が無く、長寿命であることを見出した。
【００１６】
係る知見に基づいて成された請求項１記載の発明は、感光体上に、帯電手段と、露光手段と、現像手段と、転写手段と、第一のクリーニング手段が配置された画像形成装置であって、前記感光体は、導電性支持体上に、少なくとも電荷発生剤、電荷輸送剤及び結着樹脂を含有する感光層を備え、前記結着樹脂は、化学構造中に下記一般式（１）で示される繰り返し単位を含有し、前記第一のクリーニング手段は、前記感光層表面に当接し、前記感光体の表面が前記第一のクリーニング手段で擦られるように構成された画像形成装置である。
【００１７】
【化６】
2006065155.tif 000003
【００１８】
（上記一般式（１）中、各Ｒ1〜Ｒ4は、それぞれハロゲン原子と、炭素数１以上１２以下の未置換アルキル基と、炭素数１以上１２以下のアルキル基に置換基が結合した置換アルキル基と、シクロヘキシル基と、炭素数６以上１２以下の未置換アリール基と、炭素数６以上１２以下のアリール基に置換基が結合した置換アリール基とからなる群より選択されるいずれか１種類の置換基を表し、Ｘは単結合と、−Ｏ−と、−ＣＯ−と、−Ｓ−と、−ＳＯ−と、−ＳＯ2−からなる群より選択されるいずれか１種類の結合を表し、ａ、ｂ、ｃ及びｄは０以上４以下の整数である。）
請求項２記載の発明は、請求項１記載の画像形成装置であって、前記第一のクリーニング手段は、板厚が０．１ｍｍ以上１．０ｍｍ以下の範囲である弾性ブレードで構成されたことを特徴とする画像形成装置である。
請求項３記載の発明は、請求項２記載の画像形成装置であって、前記弾性ブレードの材質の主成分がウレタンゴムであることを特徴とする画像形成装置である。
請求項４記載の発明は、前記帯電手段は側面が前記感光層に接触する帯電ローラを有し、前記帯電ローラの側面が前記感光層の表面に接触し、前記感光層が帯電するようにされた請求項１乃至請求項３のいずれか１項記載の画像形成装置であって、前記感光層とは異なる位置で、前記帯電ローラの側面に接触するよう配置された第二のクリーニング手段を有し、前記第二のクリーニング手段は、前記帯電ローラの側面に当接し、前記帯電ローラの側面が前記第二のクリーニング手段で擦られるように構成された画像形成装置である。
請求項５記載の発明は、請求項１乃至請求項４のいずれか１項記載の画像形成装置であって、前記一般式（１）で表される繰り返し単位の結着樹脂全体に対する含有量が２０ｍｏｌ％以上７０ｍｏｌ％以下の範囲であることを特徴とする画像形成装置である。
請求項６記載の発明は、請求項１乃至請求項５のいずれか１項記載の画像形成装置であって、前記結着樹脂は、化学構造中に下記式（２ｆ）で示される繰り返し単位と、下記式（２ｇ）で示される繰り返し単位のいずれか一方又は両方を含有する画像形成装置である。
【００１９】
【化７】
2006065155.tif 000004
【００２０】
【化８】
2006065155.tif 000005
【００２１】
請求項７記載の発明は、請求項１乃至請求項６のいずれか１項記載の画像形成装置であって、前記結着樹脂は、化学構造中に、下記式（Ａ）で示される共重合単位と、下記式（Ｂ）で示される共重合単位のいずれか一方又は両方を有し、前記共重合単位と、前記一般式（１）で示される繰り返し単位は共重合された画像形成装置である。
【００２２】
【化９】
2006065155.tif 000006
【００２３】
【化１０】
2006065155.tif 000007
【００２４】
本発明の画像形成装置は、感光体周囲に、帯電、露光、現像、転写、第一のクリーニングの各手段を順次有し、第一のクリーニング手段が、前記感光体表面に当接された弾性ブレードを有し、前記転写プロセスにおいて感光体に吸着した紙粉を取除くクリーニング手段、すなわち紙粉除去手段を有する。
【００２５】
前記紙粉除去手段により、効率良く紙粉が除去され、次工程の熱定着部で感光体表面に付着する紙粉量が少なく、黒スジやトナーフィルミングの誘発物質が発生しない。このため、前記感光体が耐摩耗性が良好な感光体であっても、紙粉による黒スジやトナーフィルミングが発生しない。
【００２６】
一方、本発明の画像形成装置に使用される感光体は、導電性支持体上に、少なくとも電荷発生剤、電荷輸送剤、結着樹脂とが含有された感光層を備え、前記結着樹脂が、化学構造中に上記一般式（１）で表される繰り返し単位を含有することを特徴とする。
【００２７】
結着樹脂の含有成分が感光体の耐摩耗性に及ぼす影響が非常に大きい。結着樹脂を一般式（１）の化合物を含有させることにより、初期感度を悪化させることなく耐摩耗性が非常に良好な感光体を得られる。
【発明の効果】
【００２８】
本発明の画像形成装置は、使用される感光体が十分な耐摩耗性を有するため、複写枚数が増加しても長期に至って帯電能や感度の悪化が起こり難く、且つ、前記感光体の耐摩耗性が良好であっても、紙粉除去手段を有するため紙粉による黒スジやトナーフィルミングが発生せず非常に長寿命となる。
【発明を実施するための最良の形態】
【００２９】
本発明の画像形成装置は、前述のように、感光体表面に付着した残留トナーや紙粉等を清掃するようにした画像形成装置において、前記感光体が、導電性支持体上に、少なくとも電荷発生剤、電荷輸送剤と、結着樹脂とを含有する感光層を備え、前記結着樹脂が化学構造中に一般式（１）で示される繰り返し単位を含有し、且つ、感光体周囲に、帯電、露光、現像、転写、第一のクリーニングの各手段を順次有し、前記第一のクリーニング手段が、前記感光体表面に付着した紙粉を清掃するようにした弾性ブレードを有することを特徴とする。
【００３０】
なお、前記弾性ブレ−ドは、板厚が０．１ｍｍ以上１．０ｍｍ以下の範囲であることが望ましく、さらに０．３ｍｍ以上０．５ｍｍ以下の範囲が好ましい。弾性ブレ−ドの板厚が０．１ｍｍ未満だと一定の線圧（圧力）が感光体表面に与えることができないため、クリーニング性能が低下する。また、板厚が１．０ｍｍを越えた場合は、逆に線圧が高くなりクリーニング性能は向上するが、感光体表面が削れやすく、耐摩耗性が低下する。
【００３１】
弾性ブレードの材質は、ウレタンゴム、シリンゴム、フッ素ゴム、クロロプレンゴム、ブタジエンゴムなどがあげられるが、この中でも特にウレタンゴムが好ましい。また、上述したゴムが２種類以上含有された材質で、弾性プレートを構成してもよい。
【００３２】
また、本発明における帯電手段は感光体に直接接触する帯電ローラ方式であり、前記帯電ローラの周面に残留トナーを取除く第二のクリーニング手段を有することを特徴とし、前記第二のクリーニング手段は、スポンジまたはブラシ形状からなり、帯電ローラの表面上のトナーを取除くトナー除去手段が設けられていることにより、本発明の効果がより一層達成される。
【００３３】
前記紙粉除去手段により、効率良く紙粉が除去され、次工程の帯電プロセス、現像プロセスまで紙粉が運搬されないため、現像部で感光体表面に付着する紙粉量が少なく、紙粉やトナーフィルミングの誘発物質が発生しない。その結果、感光体として耐摩耗性が良好で、画像不具合が発生しない。
【００３４】
本発明の画像形成装置に使用される感光体は、導電性支持体上に、少なくとも電荷発生剤、電荷輸送剤が分散された結着樹脂を有する感光層を備え、前記結着樹脂が一般式（１）で表される繰り返し単位を有する化合物を含有することを特徴とする。以下、本発明の画像形成装置に使用される感光体の構成材料について詳細に説明する。
【００３５】
本発明の画像形成装置には、化学構造中に一般式（１）で示される繰り返し単位を２０ｍｏｌ％以上７０ｍｏｌ％以下、より望ましくは４０ｍｏｌ％以上６０ｍｏｌ％以下含有する結着樹脂が用いられる。
【００３６】
上記結着樹脂の含有量は、その結着樹脂が含有された感光層の耐摩耗性に大きな影響を及ぼす。すなわち、感光体の表面に位置する感光層中に含まれる電荷輸送材などの低分子合物は、感光層中において可塑剤的な作用を示し、その含有量が増大するほど感光層の耐摩耗性が悪化する。
【００３７】
例えば、結着樹脂と電荷輸送剤とが含有された層を電荷輸送層とし、該電荷輸送層が感光層の表面に位置する場合には、結着樹脂は電荷輸送層１００重量部中に４０重量部以上１００重量部未満含有されることが好ましい。
【００３８】
本発明の感光層は、例えば電荷発生剤を含有する電荷発生層と、電荷輸送剤を含有する電荷輸送層が積層された２層構造のものを用いることができる。その層構造は２層に限定されず、３層以上であってもよく、また、電荷発生剤と電荷輸送剤の両方を含有する単層で感光層を構成してもよい。
【００３９】
いずれの場合であっても、感光層の最表面に位置し、後述する第一のクリーニング手段と接触する層に上述した結着樹脂が含有されていれば強度が高くなり、より好ましくは、最表面の層１００重量部中に該結着樹脂が４０重量部以上１００重量部未満含有されることが好ましい。
【００４０】
本発明は、特に、前記結着樹脂が、化学構造中に一般式（１）で示される繰返し構造単位を有するポリカーボネート樹脂が好適に使用される。具体的には下記式（１ａ）で示される繰返し構造単位を有するポリカーボネート樹脂が好適に使用される。
【００４１】
【化１１】
2006065155.tif 000008
【００４２】
感光層は、少なくとも一般式（１）で示される繰返し構造単位を有するポリカーボネート樹脂を主成分とすればよく、他に従来から感光層に使用されている種々の樹脂を添加することができる。
【００４３】
感光層を形成するために用いることができる結着樹脂としては、熱可塑性樹脂、熱硬化性樹脂、光硬化性樹脂等が使用できる。これらの樹脂としては、ポリカーボネート樹脂、スチレン樹脂、アクリル樹脂、スチレン−アクリル樹脂、エチレン−酢酸ビニル樹脂、ポリプロピレン樹脂、塩化ビニル樹脂、塩素化ポリエーテル、塩化ビニル−酢酸ビニル樹脂、ポリエステル樹脂、フラン樹脂、ニトリル樹脂、アルキッド樹脂、ポリアセタール樹脂、ポリメチルペンテン樹脂、ポリアミド樹脂、ポリウレタン樹脂、エポキシ樹脂、ポリアリレート樹脂、ジアリレート樹脂、ポリスルホン樹脂、ポリエーテルスルホン樹脂、ポリアリルスルホン樹脂、シリコーン樹脂、ケトン樹脂、ポリビニルブチラール樹脂、ポリエーテル樹脂、フェノール樹脂、ＥＶＡ（エチレン・酢酸ビニル・共重合体）樹脂、ＡＣＳ（アクリロニトリル・塩素化ポリエチレン・スチレン）樹脂、ＡＢＳ（アクリロニトリル・ブタジエン・スチレン）樹脂、エポキシアリレート等がある。また、分子量の異なった樹脂を混合して用いれば、硬度や耐摩耗性を改善できるのでより好ましい。これらの樹脂は、単独で使用してもよいし、２種以上を混合して使用することも可能である。
【００４４】
この中でも、特に本発明の感光層に用いられる結着樹脂として、化学構造中に以下の一般式（２）、一般式（３）で示される繰り返し単位を有する樹脂を感光層に含有させることが望ましい。
【００４５】
【化１２】
2006065155.tif 000009
【００４６】
（上記式中、Ｒ33〜Ｒ36は、各々独立にハロゲン原子、炭素数１以上６以下の未置換アルキル基、炭素数１以上６以下のアルキル基に置換基が結合した置換アルキル基、炭素数６以上１２以下の未置換アリール基又は炭素数６以上１２以下のアリール基に置換基が結合した置換アリール基のいずれかを表し、ｇ、ｈ及びｉは、各々独立に０以上４以下の整数を表す。）
【００４７】
【化１３】
2006065155.tif 000010
【００４８】
（上記式中、Ｒ37及びＲ38は、各々独立にハロゲン原子、炭素数１以上６以下の未置換アルキル基、炭素数１以上６以下のアルキル基に置換基が結合した置換アルキル基、炭素数６以上１２以下の未置換アリール基、又は炭素数６以上１２以下のアリール基に置換基が結合した置換アリール基のいずれかを表し、ｍは、各々独立に０〜４の整数を表す。ｊ、ｋは飽和炭化水素の直鎖の数を示し、その数は１以上２０以下の整数である。）
上記一般式（２）、一般式（３）の具体例を以下に示すが、これらに限定されるものでない。
【００４９】
【化１４】
2006065155.tif 000011
【００５０】
【化１５】
2006065155.tif 000012
【００５１】
【化１６】
2006065155.tif 000013
【００５２】
【化１７】
2006065155.tif 000014
【００５３】
【化１８】
2006065155.tif 000015
【００５４】
【化１９】
2006065155.tif 000016
【００５５】
【化２０】
2006065155.tif 000017
【００５６】
一般式（３）の具体例を以下に示す。
【００５７】
【化２１】
2006065155.tif 000018
【００５８】
また、ブレ−ド鳴き防止やブレ−ド捲れ上がりの防止のために、例えば、以下の繰り返し構造単位（共重合単位）を０．０１ｍｏｌ％以上０．１ｍｏｌ％以下の範囲で共重合させて結着樹脂中に含有させてもよい。
【００５９】
【化２２】
2006065155.tif 000019
【００６０】
【化２３】
2006065155.tif 000020
【００６１】
上記例示の結着樹脂は、単独または２種以上をブレンドまたは共重合して使用できる。また、上記結着樹脂の重量平均分子量は１０，０００以上４００，０００以下が好ましく、より好ましくは３０，０００以上２００，０００以下である。
【００６２】
電荷発生剤としては、例えば、無金属フタロシアニン、オキソチタニルフタロシアニン、ヒドロキシガリウムフタロシアニン等のフタロシアニン系顔料、ペリレン系顔料、ビスアゾ顔料、ジケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電材料等の、従来公知の電荷発生剤が挙げられる。前記例示の電荷発生剤は、所望の領域に吸収波長を有するように、単独または２種以上を混合して使用できる。
【００６３】
上記例示の電荷発生剤のうち、特に半導体レーザー等の光源を使用したレーザービームプリンタやファクシミリ等のデジタル光学系の画像形成装置には、７００ｎｍ以上の波長領域に感度を有する感光体が必要となるため、例えば無金属フタロシアニン、オキソチタニルフタロシアニン、ヒドロキシガリウムフタロシアニン等のフタロシニン系顔料が好適に使用される。なお、上記フタロシアニン系顔料の結晶型については特に限定されず、種々のものを使用できる。
【００６４】
電荷輸送剤としては、従来公知の電子輸送剤、及び電荷輸送剤が挙げられる。特に、感度向上または帯電安定性向上のために、感光層中に電荷輸送剤と電子輸送剤を混合して含有させる。
【００６５】
電荷輸送剤としては、ポリビニルカルバゾール、ハロゲン化ポリビニルカルバゾール、ポリビニルピレン、ポリビニルインドロキノキサリン、ポリビニルベンゾチオフェン、ポリビニルアントラセン、ポリビニルアクリジン、ポリビニルピラゾリン、ポリアセチレン、ポリチオフェン、ポリピロール、ポリフェニレン、ポリフェニレンビニレン、ポリイソチアナフテン、ポリアニリン、ポリジアセチレン、ポリヘプタジイエン、ポリピリジンジイル、ポリキノリン、ポリフェニレンスルフィド、ポリフェロセニレン、ポリ（１，４ナフチレン）、ポリフタロシアニン等の導電性高分子化合物を用いることができる。
【００６６】
また、導電性低分子化合物である、トリニトロフルオレノン、テトラシアノエチレン、テトラシアノキノジメタン、キノン、ジフェノキノン、ナフトキノン、アントラキノン及びこれらの誘導体等、アントラセン、ピレン、フェナントレン等の多環芳香族化合物、インドール、カルバゾール、イミダゾール等の含窒素複素環化合物、フルオレノン、フルオレン、オキサジアゾール、オキサゾール、ピラゾリン、トリフェニルメタン、エナミン、スチルベン、ブタジエン、ヒドラゾン、前記以外のトリフェニルアミン化合物等を電荷輸送剤として添加することができる。
【００６７】
また、同様の目的の電荷輸送剤として、ポリエチレンオキシド、ポリプロピレンオキシド、ポリアクリロニトリル、ポリメタクリル酸等の高分子化合物にＬｉ（リチウム）イオン等の金属イオンをドープした高分子固体電解質等を添加することもできる。
【００６８】
さらに、同様の目的の電荷輸送剤として、テトラチアフルバレン−テトラシアノキノジメタンで代表される電子供与性物質と電子受容性物質で形成された有機電荷輸送錯体等も用いることができる。
【００６９】
なお、前記電荷輸送剤は、１種だけ添加しても、２種以上の化合物を混合して添加しても所望の感光体特性を得ることができる。
【００７０】
特に、電荷輸送剤が、一般式（４）、一般式（５）、一般式（６）または一般式（７）で示される化合物を含有することが好ましい。
【００７１】
【化２４】
2006065155.tif 000021
【００７２】
（上記式中、Ｒ10及びＲ11は、それぞれ炭素数１以上６以下のアルキル基を表し、それらのアルキル基は未置換アルキル基であっても、炭素数１以上６以下のアルキル基に置換基が結合した置換アルキル基であってもよい。Ｒ12は、水素原子又はジアルキルアミノ基のいずれかを表す。）
【００７３】
【化２５】
2006065155.tif 000022
【００７４】
（上記式中、Ｒ13〜Ｒ16は、それぞれ炭素数１以上６以下のアルキル基又は炭素数６以上１２以下のアリール基を示す。それらのアルキル基は未置換であっても、炭素数１以上６以下のアルキル基に置換基が結合した置換アルキル基であってもよく、アリール基は未置換であっても、炭素数以上６以上１２以下のアリール基に置換基が結合した置換アリール基であってもよい。）
【００７５】
【化２６】
2006065155.tif 000023
【００７６】
（上記式中、Ｒ17〜Ｒ20はそれぞれ炭素数１以上６以下のアルキル基、又は炭素数６以上１２以下のアリール基を示す。それらのアルキル基は未置換であっても、炭素数１以上６以下のアルキル基に置換基が結合した置換アルキル基であってもよく、アリール基は未置換であっても、炭素数６以上１２以下のアリール基に置換基が結合した置換アリール基であってもよい。）
【００７７】
【化２７】
2006065155.tif 000024
【００７８】
（上記式中、Ｒ21〜Ｒ24は、それぞれ独立に水素原子、ハロゲン原子、炭素数１以上６以下の未置換アルキル基、炭素数１以上６以下のアルキル基に置換基が結合した置換アルキル基、アルコキシ基、アリール基のいずれかを表し、アリール基は置換基を有しない未置換アリール基であってもよいし、置換基が結合した置換アリール基であってもよい。Ｒ25は水素原子、ハロゲン原子、炭素数１以上６以下のアルキル基、炭素数１以上６以下のアルコキシ基、置換又は未置換のアリール基、置換又は未置換のアルケニル基、置換又は未置換のアルカジエニル基、又は下記一般式（７‘）のいずれかを表し、ｔは０又は１の整数を表す。）
【００７９】
【化２８】
2006065155.tif 000025
【００８０】
（上記式中、Ｒ26及びＲ27は、各々独立に水素原子、ハロゲン原子、炭素数１以上６以下のアルキル基、炭素数１以上６以下のアルコキシ基、置換又は未置換のアリール基のいずれかを表し、ｗは０又は１の整数を表す。）
以下、本発明の感光層に用いられる電荷輸送剤として、一般式（４）〜（７）の具体例を示すが、これらに限定されるものでない。
一般式（４）の具体例を以下に示す。
【００８１】
【化２９】
2006065155.tif 000026
【００８２】
【化３０】
2006065155.tif 000027
【００８３】
【化３１】
2006065155.tif 000028
【００８４】
一般式（５）の具体例を以下に示す。
【００８５】
【化３２】
2006065155.tif 000029
【００８６】
一般式（６）の具体例を以下に示す。
【００８７】
【化３３】
2006065155.tif 000030
【００８８】
【化３４】
2006065155.tif 000031
【００８９】
【化３５】
2006065155.tif 000032
【００９０】
一般式（７）の具体例を以下に示す。
【００９１】
【化３６】
2006065155.tif 000033
【００９２】
【化３７】
2006065155.tif 000034
【００９３】
【化３８】
2006065155.tif 000035
【００９４】
【化３９】
2006065155.tif 000036
【００９５】
使用可能な電子輸送剤としては、例えば、ジフェノキノン誘導体、ベンゾキノン誘導体、アゾキノン誘導体、モノキノン誘導体、ジナフチルキノン誘導体、テトラカルボン酸ジイミド誘導体、カルボン酸イミド誘導体、スチルベンキノン誘導体、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の電子受容性を有する種々の化合物が挙げられる。
【００９６】
本発明において、上記例示の全ての電子輸送剤は１種のみを使用するほか、２種以上を混合して使用してもよい。
本発明の画像形成装置に使用される感光体の感光層膜厚は５μｍ以上１００μｍ以下が好ましく、更には１５μｍ以上５０μｍ以下が特に好ましい。
【００９７】
感光層には、前述の各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えば、テルフェニル、ハロナフトキノン類、アセナフチレン等の公知の増感剤を電荷発生剤と併用してもよい。
【００９８】
本発明に用いることができる酸化防止剤としては、２，６−ジ−ｔｅｒｔ−ブチルフェノール、２，６−ジ−ｔｅｒｔ−４−メトキシフェノール、２−ｔｅｒｔ−ブチル−４−メトキシフェノール、２，４−ジメチル−６−ｔｅｒｔ−ブチルフェノール、２，６−ジ−ｔｅｒｔ−ブチル−４−メチルフェノール、ブチル化ヒドロキシアニソール、プロピオン酸ステアリル−β−（３，５−ジ−ｔｅｒｔ−ブチル−４−ヒドロキシフェニル）、α−トコフェロール、β−トコフェロール、ｎ−オクタデシル−３−（３’−５’−ジ−ｔｅｒｔ−ブチル−４’−ヒドロキシフェニル）プロピオネート等のモノフェノール系、２，２’−メチレンビス（６−ｔｅｒｔ−ブチル−４−メチルフェノール）、４，４’−ブチリデン−ビス−（３−メチル−６−ｔｅｒｔ−ブチルフェノール）、４，４’−チオビス（６−ｔｅｒｔ−ブチル−３−メチルフェノール）、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス〔メチレン−３（３，５−ジ−ｔｅｒｔ−ブチル−４−ヒドロキシフェニル）プロピオネート〕メタン等のポリフェノール系等が好ましく、これらを１種若しくは２種以上を同時に感光層中に含有することができる。
【００９９】
また、紫外線吸収剤としては、２−（５−メチル−２−ヒドロキシフェニル）ベンゾトリアゾール、２−〔２−ヒドロキシ−３，５−ビス（α，α−ジメチルベンジル）フェニル〕−２Ｈ−ベンゾトリアゾール、２−（３，５−ジ−ｔｅｒｔ−ブチル−２−ヒドロキシフェニル）ベンゾトリアゾール、２−（３−ｔｅｒｔ−ブチル−５−メチル−２−ヒドロキシフェニル）−５−クロロベンゾトリアゾール、２−（３，５−ジ−ｔｅｒｔ−ブチル−２−ヒドロキシフェニル）−５−クロロベンゾトリアゾール、２−（３，５−ジ−ｔｅｒｔ−アミル−２−ヒドロキシフェニル）ベンゾトリアゾール、２−（２’−ヒドロキシ−５’−ｔｅｒｔ−オクチルフェニル）ベンゾトリアゾール等のベンゾトリアゾール系、サリチル酸フェニル、サリチル酸−ｐ−ｔｅｒｔ−ブチルフェニル、サリチル酸−ｐ−オクチルフェニル等のサリチル酸系が好ましく、これらを１種若しくは２種以上を同時に感光層に含有することができる。
【０１００】
また、酸化防止剤と紫外線吸収剤を同時に添加することもできる。これらの添加は感光層中であれば何れの層でもよいが、最表面の層、特に電荷輸送層に添加することが好ましい。
【０１０１】
なお、酸化防止剤の添加量は、結着樹脂１００重量部に対して３重量部以上２０重量部以下とすることが好ましく、紫外線吸収剤の添加量は、結着樹脂１００重量部に対して３重量部以上３０重量部以下とすることが好ましい。さらに、酸化防止剤と紫外線吸収剤との両者を添加する場合には、両成分の添加量は、結着樹脂１００重量部に対して５重量部以上４０重量部以下とすることが好ましい。
【０１０２】
前記酸化防止剤、紫外線吸収剤以外にも、ヒンダードアミン、ヒンダードフェノール化合物等の光安定剤、ジフェニルアミン化合物等の老化防止剤、界面活性剤等を感光層に添加することもできる。
【０１０３】
感光層が形成される支持体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、上記金属が蒸着またはラミネートされたプラスチック材料、ヨウ化アルミニウム、酸化スズ、酸化インジウム等で被覆されたガラス等があげられる。
【０１０４】
一般には、円筒状のアルミニウム管単体やその表面をアルマイト処理したもの、又はアルミニウム管上又はアルマイト層上に樹脂層を形成したものがよく用いられている。この樹脂層は接着向上機能、支持体からの流れ込み電流を防止するバリヤー機能、支持体表面の欠陥被覆機能等を持つ。この樹脂層には、ポリエチレン樹脂、アクリル樹脂、エポキシ樹脂、ポリカーボネート樹脂、ポリウレタン樹脂、塩化ビニル樹脂、酢酸ビニル樹脂、ポリビニルブチラール樹脂、ポリアミド樹脂、ナイロン樹脂等の各種樹脂を用いることができる。これらの樹脂層は、単独の樹脂で構成しても良く、２種類以上の樹脂を混合したり、アルマイト処理と組み合わせて構成しても良い。また、層中に金属化合物、金属酸化物、カーボン、シリカ、樹脂粉体等を分散させることもできる。さらに、特性改善のために各種顔料、電子受容性物質や電子供与性物質等を含有させることもできる。
【０１０５】
支持体の形状は、使用される画像形成装置の構造に合わせて、シート状、ベルト状、ドラム状（円筒状）等のいずれであってもよく、支持体自体が導電性を有するか、あるいは支持体の表面が導電性を有していればよい。また、支持体は使用に際して十分な機械的強度を有するものが好ましい。
【０１０６】
感光層を塗布の方法により形成する場合には、前記例示の電荷発生剤、電荷輸送剤、結着樹脂等を適当な溶剤とともに、公知の方法、例えば、ロールミル、ボールミル、アトライタ、ペイントシエーカー、超音波分散機等を用いて分散混合して分散液を調整し、これを公知の手段により塗布して乾燥させればよい。
【０１０７】
上記分散液を作製するための溶剤としては、種々の有機溶剤が使用可能であり、例えば、メタノール、エタノール、イソプロパノール、ブタノール等のアルコール類、n−ヘキサン、オクタン、シクロヘキサン等の脂肪族系炭化水素、ベンゼン、トルエン、キシレン等の芳香族系炭化水素、ジクロロメタン、ジクロロエタン、クロロホルム、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等があげられる。これらの溶剤は単独で、または２種以上混合して用いられる。
【０１０８】
さらに、電荷発生剤、電荷輸送剤等の分散性、感光層表面の平滑性を良くするために、界面活性剤、レベリング剤等を使用してもよい。
加えて、感光層の表面に、ポリビニルホルマール樹脂、上記結着樹脂と同じ種類のポリカーボネート樹脂、上記結着樹脂とは異なる種類のポリカーボネート樹脂、フッ素樹脂、ポリウレタン樹脂、シリコン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。
【０１０９】
以下、実施例および比較例をあげて本発明を説明する。なお、以下の実施形態は本発明を具体化した一例であって、本発明の技術的範囲を限定するものではない。
【０１１０】
＜本発明の画像形成装置＞
図１の符号１０は本発明の画像形成装置の一例を示している。この画像形成装置１０は感光体７と、帯電手段１と、露光手段３と、現像手段４と、転写手段５と、第一のクリーニング手段６とを有している。
【０１１１】
ここでは感光体７は、円筒状の導電性支持体１１と、導電性支持体１１の側面に形成された感光層１２とで構成されている。従って、感光体７全体の形状は円筒状であって、その側面には感光層１２の表面が露出している。
【０１１２】
感光体７は導電性支持体１１の中心軸線を中心として回転するようになっており、帯電手段１と、露光手段３と、現像手段４と、転写手段５と、第一のクリーニング手段６は、感光体７の回転によって移動する感光層１２の表面が、記載した順番に対面するように感光体７の周囲に配置されている。従って、帯電手段１と、露光手段３と、現像手段４と、転写手段５と、第一のクリーニング手段６は感光層１２上に、感光層１２の移動方向に沿って、記載した順番に配置された状態になっている。
【０１１３】
帯電手段１は帯電ローラで構成されており、その側面が感光層１２の表面に接触する位置に配置されており、導電性支持体１１の回転によって感光層１２が移動すると、帯電ローラ１の側面と接触する位置を通過した部分が所定の電位（例えば−７００Ｖ）に帯電する。帯電した感光層１２は露光手段３と対向する位置に送られると、該露光手段３によって静電潜像が形成される。
【０１１４】
現像手段４は現像ローラ９を有しており、静電潜像が形成された感光層１２は現像手段４と対向する位置に移動すると、該現像ローラ９によって現像手段４内に収納された現像剤が付着され、静電潜像が可視化されてトナー像が形成される。
転写手段５は転写ローラで構成され、その側面が感光体７の側面と対向するように感光体７に近接して配置されており、転写目的物である用紙８は転写ローラ５と感光体７との間を走行する。
【０１１５】
用紙８のトナー像を転写すべき印刷位置が感光体７と、転写ローラ５との間に位置したところで、転写ローラ５は用紙８を挟んで感光体７の側面に押し付けられ、トナー像が形成された感光層１２と用紙８とが密着し、トナー像が用紙８に転写される。トナー像が転写された用紙８は、転写ローラ５と感光体７との間を通過した後、不図示の定着器によって加熱され、トナー像が用紙８に定着する。
【０１１６】
トナー像が用紙８に転写される時には、用紙８の表面が擦れて紙粉が発生する。この紙粉は用紙８が転写ローラ５と感光体７との間を通過する際に、摩擦により発生し、その一部が感光体７の側面、即ち感光層１２の表面に吸着される。
【０１１７】
第一のクリーニング手段６は弾性ブレードで構成されており、弾性ブレード６は、その先端が感光層１２の表面に接触する位置で固定されているので、導電性支持体１１の回転によって感光層１２が移動すると、感光層１２の表面が弾性ブレード６の先端で擦られ、その表面に吸着した紙粉が除去される。
【０１１８】
このため、用紙８に付着した紙粉は、帯電ローラ１、露光手段３、現像手段４、転写ローラ５からなる画像形成部へ運ばれる前に除去されることとなり、紙粉に含まれる填料による感光体７の表面の汚れを防止することができ、黒スジやトナーフィルミングが形成されないため、用紙８に転写される画像の画質低下を防ぐことができる。
【０１１９】
紙粉が除去された後の感光層１２は、再び帯電ローラ１と接触する位置へ移動するので、導電性支持体１１の回転と、用紙８の走行を続ければ、上述した帯電、露光、現像、転写、紙粉除去の工程が繰り返され、用紙８にトナー像を転写することができる。
【０１２０】
トナー像が用紙８に転写される際には、トナー像の一部が用紙８に転写されずに感光層１２表面に残り、第一のクリーニング手段６によっても除去されないことがあり、感光層１２表面に残ったトナー像は帯電ローラ１と接触すると、帯電ローラ１に静電的に付着してしまう。
【０１２１】
この画像形成装置１０は、ロール状の回転ブラシ２ａで構成された第二のクリーニング手段を有しており、この回転ブラシ２ａは中心軸が帯電ローラ１の中心軸と平行であって、その側面が感光層１２とは異なる位置で帯電ローラ１の側面と接触するように配置されている。
【０１２２】
回転ブラシ２ａはその中心軸を中心として回転可能になっており、帯電ローラ１の回転方向と反対方向に回転ブラシ２ａを回転させながら、帯電ローラ１を回転させると、帯電ローラ１の側面が回転ブラシ２ａで擦られ、その側面に付着したトナーが除去される。従って、帯電ローラ１に付着したトナーが感光層１２に再び付着することはなく、露光手段３へ送られる前の感光層１２にトナーが付着しないので、用紙８に余分なトナーが転写されることがなく、用紙８に印刷される印刷画像が良質となる。
【０１２３】
以上は、第一のクリーニング手段６が固定され、感光層１２表面が移動する場合について説明したが、本発明はこれに限定されず、第一のクリーニング手段６が感光層１２表面に当接された状態で第一のクリーニング手段６と感光層１２表面が相対的に移動し、感光層１２の表面が第一のクリーニング手段６で擦られるのであれば、感光体７を固定し、感光層１２の表面が固定された状態で、第一のクリーニング手段６を移動する、または、感光体７と第一のクリーニング手段６の両方を一緒に移動させてもよい。
【０１２４】
第二のクリーニング手段２ａはロール状のブラシに限定されず、帯電手段１に付着したトナーを擦り取れる構造のものであれば、例えば図２に示すような、支持板に、天然繊維や合成樹脂繊維の毛が植毛された平板状ブラシ２ｂを用いることもできる。また、第二のクリーニング手段２ａ、２ｂは、帯電手段１に当接し、帯電手段１に対して相対的に移動して帯電手段１の表面（側面）を擦るものであれば特に限定されず、第二のクリーニング手段２ａ、２ｂを固定し、帯電手段１を移動（回転）させてもよいし、帯電手段１を固定し、第二のクリーニング手段２ａ、２ｂを移動（回転）してもよいし、上述したように第二のクリーニング手段２ａ、２ｂと帯電手段１の両方を移動（回転）させてもよい。
【０１２５】
＜感光体の作製＞
〔実施例１〕
直径３０Φのアルミニウム素管上に、結着樹脂としてポリビニルブチラ−ルを用いたα型オキシチタニウムフタロシアニンの分散液を浸漬塗布法にて塗布し、膜厚０．１μｍの電荷発生層を形成した。
【０１２６】
次いで、結着樹脂として、式（１ａ）、式（２ｃ）、式（Ｂ）を２０：７９．８：０．２のモル比（ｍｏｌ％）、粘度平均分子量＝Ｍｖ：３０，０００、還元粘度０．７０ηｓｐ／ｃであるポリカ−ボネ−ト共重合体樹脂と、電荷輸送剤として式（４ｂ）と酸化防止剤として、２，６−ジ−ｔｅｒｔ−ブチル−４−メチルフェノールを、ポリカーボネート共重合体／電荷輸送剤／酸化防止剤＝１．０／０．８／０．１の重量比でクロロホルムに溶解して塗工液を調製した。
【０１２７】
そして、浸漬塗工によりこの塗工液を上述した電荷発生層の表面に塗布した後、１００℃の温度下で１時間乾燥し、２４μｍの膜厚の電荷輸送層を形成した。以上のような方法で電子写真感光体を作製した。
【０１２８】
〔実施例２〕
実施例１のポリカ−ボネ−ト共重合体樹脂のモル比（ｍｏｌ％）を式（１ａ）、式（２ｃ）、式（Ｂ）を４０：５９．８：０．２とした他は、実施例１と同様の方法で電子写真感光体を作製した。
【０１２９】
〔実施例３〕
実施例１のポリカ−ボネ−ト共重合体樹脂のモル比（ｍｏｌ％）を式（１ａ）、式（２ｃ）、式（Ｂ）を６０：３９．８：０．２とした他は、実施例１と同様の方法で電子写真感光体を作製した。
【０１３０】
〔実施例４〕
実施例１のポリカ−ボネ−ト共重合体樹脂を式（１ａ）、式（２ｆ）、式（Ｂ）（モル比（ｍｏｌ）＝２０：７９．８：０．２）とした他は、実施例１と同様の方法で電子写真感光体を作製した。
【０１３１】
〔実施例５〕
実施例１のポリカ−ボネ−ト共重合体樹脂を式（１ａ）、式（２ｇ）、式（Ａ）とし、モル比（ｍｏｌ％）を５０：４９．８：０．２とした他は、実施例１と同様の方法で電子写真感光体を作製した。
【０１３２】
〔実施例６〕
実施例１のポリカ−ボネ−ト共重合体樹脂を式（１ａ）、式（３ａ）とし、モル比（ｍｏｌ％）を式（１ａ）：式（３ａ）＝４５：５５とした他は、実施例１と同様の方法で電子写真感光体を作製した。
【０１３３】
〔実施例７〕
実施例１のポリカ−ボネ−ト共重合体樹脂のモル比（ｍｏｌ％）を式（１ａ）、式（２ｃ）、式（Ｂ）を１０：８９．８：０．２とした他は、実施例１と同様の方法で電子写真感光体を作製した。
【０１３４】
〔実施例８〕
実施例１のポリカ−ボネ−ト共重合体樹脂のモル比（ｍｏｌ％）を式（１ａ）、式（２ｃ）、式（Ｂ）を８０：１９．８：０．２とした他は、実施例１と同様の方法で電子写真感光体を作製した。
【０１３５】
〔比較例１〕
実施例１のポリカ−ボネ−ト共重合体樹脂のモル比（ｍｏｌ％）を式（１ａ）、式（２ｃ）、式（Ｂ）を０：９９．８：０．２とした他は、実施例１と同様の方法で電子写真感光体を作製した。
【０１３６】
〔比較例２〕
実施例１のポリカ−ボネ−ト共重合体樹脂を式（３ａ）のみからなる単独重合体とした他は、実施例１と同様の方法で電子写真感光体を作製した。
【０１３７】
＜評価方法＞
耐摩耗性、キズ、トナーフィルミング、黒スジの評価を下記の試験により実施した。
【０１３８】
〔耐摩耗性評価試験〕
上記感光体を、図１の紙粉除去手段を有する画像形成装置（三星電子（株）製、型番ＭＬ−１７５０機）に搭載し、３０００枚（用紙Ａ４縦）の印字試験を実施した。また、実施例２及び実施例３の感光体は、紙粉除去手段を外し、同様の印字試験を実施した。そして、試験前後の感光層の膜厚を非接触式膜厚計で測定し、膜厚変化量を算出した。膜厚変化量が小さいほど耐摩耗性が良好であることを示す。膜厚変化量については３．０μｍ以下を可、３．０μｍより大きい場合を不可とした。
【０１３９】
〔キズ有無評価試験〕
耐磨耗評価試験と同様、３０００枚（用紙Ａ４縦）の印字試験を実施し、感光体表面上の円周方向の円周キズが軸方向に何本あるかをレーザーテック（株）製のレーザーマイクロスコープ（型番１ＣＭ１５）にて観察した。２０本以下は○、それ以上は×とした。
【０１４０】
〔黒スジ、トナーフィルミング評価試験〕
上記の３０００枚印字試験実施中において、白紙原稿を使用し、Ａ４横の印字試験を実施し、ドラム表面上のトナーフィルミングの発生の有無、画像上の黒スジの有無を調査した。各評価試験の結果を下記表１に記載する。
【０１４１】
【表１】
2006065155.tif 000037
【０１４２】
尚、比較例３、４は実施例２、３と同じ方法でそれぞれ作成した電子写真感光体を、紙粉除去ブレードを取り外した画像形成装置で、各評価試験を行った場合である。
【０１４３】
上記表１より、本発明の結着樹脂の含有量と、感光体の摩耗量、黒スジなど画像不良との間には相関関係が存在し、一般式（１）の結着樹脂が増加すると摩耗量は減少した。紙粉除去手段を有する画像形成装置にて印字試験を実施すると、感光層磨耗量が３．０μｍ以下となり、円周キズ、黒スジ、トナーフィルミングの発生が無かった。これに対して、結着樹脂中の一般式（１）で表される繰り返し単位の含有量が１０ｍｏｌ％未満の感光体は、磨耗量、円周キズ、黒スジなど画像不良が顕著に発生した。
【０１４４】
結着樹脂中の一般式（１）で表される繰り返し単位の含有量が１０ｍｏｌ％以上であれば、実用上の実施には問題がないが、その含有量が１０ｍｏｌ％である実施例７と、その含有量が２０％以上である実施例１〜６とを比較すると、実施例１〜６は円周キズの本数が４本以下であったのに対し、実施例７は円周キズの本数が２０本と著しく多かった。
【０１４５】
また、その含有量が８０％である実施例８と、７０％以下である実施例１〜６とを比較すると、実施例１〜６は耐磨耗性評価試験での膜厚変化量が３．０μｍ以下と小さかったのに対し、実施例８はその膜厚変化量が５．０μｍと大きかった。以上の結果から、一般式（１）で表される繰り返し単位の結着樹脂中の含有量が２０ｍｏｌ％以上７０ｍｏｌ％以下であれば、円周キズの数が少なく、かつ、耐磨耗性の高い感光体が得られることがわかる。
【０１４６】
また、紙粉除去手段を有さない従来の画像形成装置にて印字試験を実施すると、感光層摩耗量は３．０μｍ以下であったが、紙粉が帯電ローラ、現像ローラに入り込み、帯電不良、現像不良を招いて、濃度低下による画像カスレが発生した。結着樹脂の含有量が７０ｍｏｌ％を超える感光体は、画像不良はないが、耐磨耗性に難点があった。
【図面の簡単な説明】
【０１４７】
【図１】本発明の紙粉除去手段を有する画像形成装置の概略断面図
【図２】本発明の第二のクリーニング手段の他の例を説明する拡大断面図
【符号の説明】
【０１４８】
１…帯電ロ−ラ（帯電手段）    ２ａ、２ｂ…第二のクリーニング手段    ３……露光手段    ４…現像手段    ５…転写手段（転写ローラ）    ６…第一のクリーニング手段（弾性ブレード）    ７…感光体    ８…用紙    １１……導電性支持体    １２……感光層
【図１】
2006065155.tif 000044
【図２】
2006065155.tif 000045